(57)【要約】【課題】  放射線の１種であるγ線は非常に透過力が強く、鉛の板や厚いコンクリート板でなければ完全に遮断することは難しい。しかし、たとえそのγ線のたとえ５０％でも６０％でも遮蔽できれば、人体には好ましいことはいうまでもない。従来のγ線遮蔽材としては、鉛やコンクリートであり、それ以外はほとんど使用されていない。そこで、鉛板や特別なコンクリートのような完全または９０％以上の遮蔽を目指すのではなく、簡単で少しでも遮蔽できるγ線遮蔽材を提供する。【解決手段】  珊瑚由来の石灰岩を板状にしたものと金属板を交互に少なくとも３枚積層したもの、珊瑚由来の石灰岩を粉状にし、それを液体と練りペースト状にしたもの、珊瑚由来の石灰岩を粉状にし、水と練り、成形した後焼成したもの。【選択図】  図１
2015064315.tif 000002
【特許請求の範囲】
【請求項１】
珊瑚由来の石灰岩を板状にしたものと金属板を交互に少なくとも３枚積層したことを特徴とするγ線遮蔽建材。
【請求項２】
珊瑚由来の石灰岩を粉状にし、それを液体と練りペースト状にしたことを特徴とするγ線遮蔽材。
【請求項３】
珊瑚由来の石灰岩を粉状にし、それを液体と練りペースト状にしたものを金属板に塗布し板状にしたことを特徴とするγ線遮蔽材。
【請求項４】
珊瑚由来の石灰岩を粉状にし、水と練り、成形した後焼成したことを特徴とするγ線遮蔽材。
【請求項５】
珊瑚由来の石灰岩を粉状にし、水と練り、成形した後、圧縮し密度を高めた後焼成したことを特徴とするγ線遮蔽材。
【発明の詳細な説明】
【技術分野】
【０００１】
本発明は、放射線遮蔽具及び放射線遮蔽方法に関するものである。
【背景技術】
【０００２】
福島の原子力発電所の事故以来、放射線漏れによる放射線被爆が叫ばれている。放射線被爆を避けるには、放射性物質を除去するのが基本であるが、これは非常に難しくまた特別な測定器がない限りどこにあるのかもわからない。よって、放射線をいかに遮蔽するかの遮蔽が大きな問題となってきている。放射線には、α線、β線、γ線、中性子線がある。このなかでα線、β線は透過力が弱く、中性子線はほとんどないため、問題はγ線である。γ線は非常に波長の短い電磁波であり、レントゲン写真のＸ線と同種のものである。
【０００３】
このγ線は非常に透過力が強く、鉛の板や厚いコンクリート板でなければ完全に遮断することは難しい。しかし、たとえそのγ線のたとえ５０％でも６０％でも遮蔽できれば、人体には好ましいことはいうまでもない。従来のγ線遮蔽材としては、鉛やコンクリートであり、それ以外はほとんど使用されていない。
【０００４】
よって、原子力発電所から放出された放射性物質が雨水に付いて地表に落下した場合、民家に隣接した場所に放射性物質が存在することになる。このような場合、民家の建物であっても放射線遮蔽能が高いほうが好ましいことはいうまでもない。
【０００５】
しかしながら、従来、通常の建造物においてγ線の遮蔽率などが考慮されたことはない。さらに、原子力発電所やその近辺で作業をする者では、非常な高濃度放射線放射場所に入る場合は特別な作業服を着用するが、比較的低濃度の場合は、簡単な遮蔽衣服があれば好ましい。
【発明の概要】
【発明が解決しようとする課題】
【０００６】
そこで、鉛板や特別なコンクリートのような完全または９０％以上の遮蔽を目指すのではなく、簡単で少しでも遮蔽できるγ線遮蔽材を提供する。
【課題を解決するための手段】
【０００７】
以上のような現状に鑑み、本発明者等は鋭意研究の結果、本発明γ線遮蔽材を完成したものであり、その特徴とするところは、珊瑚由来の石灰岩を板状にしたものと金属板を交互に少なくとも３枚積層した点にあり、他の態様では、珊瑚由来の石灰岩を粉状にし、それを液体と練りペースト状にした点にあり、さらに他の態様では、珊瑚由来の石灰岩を粉状にし、それを液体と練りペースト状にしたものを金属板に塗布し板状にした点にあり、また他の態様では、珊瑚由来の石灰岩を粉状にし、水と練り、成形した後焼成した点にあり、さらに他の態様では、珊瑚由来の石灰岩を粉状にし、水と練り、成形した後、圧縮し密度を高めた後焼成した点にある。
【０００８】
石灰石は、炭酸カルシウムが主成分の岩石であり、方解石、石灰岩、大理石等がある。その生成由来から２種類に分類される。化学物由来と生物由来である。化学物由来とは水に溶解していた炭酸カルシウムが沈殿して堆積したものであり、生物由来のものは有孔虫、珊瑚、ウミユリ等の殻（成分は炭酸カルシウム）が堆積してできたものである。
本発明では、この中の珊瑚由来の石灰石を用いる。これは、発明者の実験から他の石灰石よりもγ線遮蔽に優れていることがわかったためである。
【０００９】
本発明の最初の態様は、板状に裁断した石灰石を金属板と積層したものである。石灰石としては珊瑚由来のものであればどのようなものでもよい。これを板状にする。サイズとしては通常の石材程度でよく、自由である。厚みもその使用場所によってきめればよい。これと積層する金属板の厚みは、自由であるが５ｍｍ〜９ｍｍ程度が好ましい。
【００１０】
金属の種類としては、原子の大きなものが望ましい。例えば、鉛（原子番号８２）、タングステン（原子番号７４）、その他ウランやタンタル、イリジウム等があるが、価格の点から鉛かタングステンが好ましい。さらに、タングステン等を鉄板に電着塗装したものや、溶射したもの等を用いてもよい。
また、石灰石にそれらの金属を直接溶射して固着したものでもよい。
【００１１】
さらに、金属板には、貫通孔を多数もうけてもよい。また貫通孔でなく一部を切り込み折り曲げてもよい。要するにスリコギの表面のような形状である。この折り曲げ（少し曲げるだけでよい）の形状は三角、円、半円、その他の曲線状のもので、サイズは自由であり、たとえば、板が１ｍ四方なら１００個程度にする等自由である。
金属板は網状でもよい、網状にすると遮蔽効果は著しく減少するが、石灰石を厚くするか、大きな遮蔽効果を求めない場所で使用する等である。
【００１２】
石板と金属板はそれぞれ何層でもよいが、少なくとも合計３層である。例えば、石板、金属板、石板という３層が最も簡単である。
【００１３】
石板と金属板の接着は通常の接着剤でよい。そして、この積層した遮蔽材は、通常の建材として使用しても、特別に遮蔽具として設けてもよい。さらに、この積層体を、種々の形状に成形して使用してもよい。例えば、瓦として、ブロックとして、タイルとして、その他として使用してもよい。
【００１４】
次に珊瑚由来の石灰石を粉状にし、それを液体と混合し、ペースト状にしたものについて説明する。
粉状にする方法は通常の方法でよい。粉のサイズとしては、セメント程度でよいが、それより大きくてもよい。通常は１〜２０μｍのものが９０重量％をしめている程度がよい。もちろん、これに限定するものではない。これを液体（水の場合）と混合して、セメントペーストのようにする。混合比率としては、粉１００重量部に対して、水が１００〜２００重量部程度である。
【００１５】
液体として、水の替わりに又は加えて油（炭化水素系、高級脂肪酸系その他）等を用いてもよい。これは、液体の蒸発によって効果するのを防止し、長く柔軟性を保つためである。
【００１６】
このペーストに、少し大きな粒を加えてもよい。すなわち、石灰石をより大きな粒にしておき、それを加えるのである。コンクリートのときに加える細骨材と粗骨材のサイズにしておけば、それらを混合することによって強度が大きく向上する。
【００１７】
さらに、このペーストには、金属粒や金属粉を混合してもよい。これは、γ線の遮蔽効果を大きくするためであり、上記したとおり原子の大きな金属がより好ましい。また、木材チップを混合してもよい。
【００１８】
このペーストの用途としては、放射線防御服の内側や外側に塗布する方法がある。この用途の場合、長く柔軟性が必要なため、液体としては水ではなく油が好ましい。
さらに、どのような場所にも塗布できるため、放射線の数値が高いといわれている地域の家やその他の内側や外側に簡単に塗布できる。
【００１９】
さらに、このペーストを硬化させて建材としてもよい。ペースト状であるため、簡単に種々の形状に成形できる。このときに、上記した種々の金属板や金属網等と、このペーストをサンドイッチにしてもよい。何層にしてもよい。また、形状も板状だけでなく、種々の形状にしてよい。いわゆる、ブロック形状や、その他の建材の形状である。
【００２０】
このペーストにセメント粉を混合してもよい。即ち、見方を変えると、コンクリートに珊瑚由来の石灰石の粉体を混合したようなものである。コンクリートであるため強度があり、成形も簡単である。
【００２１】
上記は単に硬化させたが、高温で焼いても（焼成）よい。このようにするとタイルのようになり、非常に硬いものになる。もちろん、焼くときにも種々のものを混合してもよい。
また、焼成する前に圧縮してもよい。圧縮することによって、密度を高め、その結果、γ線遮蔽能が向上すると考えられる。
【００２２】
本発明遮蔽材の用途としては、単に民家の家の塀や壁に使用するだけでなく、病院等のレントゲン室の周囲に設ける、塗布する等もできる。もちろん、これだけで法律上の遮蔽率を満足する等ではなく、あくまでも追加的なものである。
【発明の効果】
【００２３】
以上詳述したように、本発明γ線遮蔽材には次のような効果がある。
【００２４】
（１）  積層板でもペーストでも非常に簡単に製造できる。
（２）  すくなくともγ線のある程度の遮蔽が可能である。
（３）  ペーストではどこでも簡単に塗布できる。
【図面の簡単な説明】
【００２５】
【図１】本発明の遮蔽材１の１例を示す斜視図である。
【発明を実施するための形態】
【００２６】
以下図面に示す実施例に従って、本発明をより詳細に説明する。
図１は、本発明の遮蔽材１の１例を示す斜視図である。この例では、珊瑚由来の石灰石を板状に成形した平板２とタングステンの板材３を積層したものである。この例では、タングステン板３は、単なる平板であり特別な加工は施していない。接着剤は通常のアクリル系のものである。これは通常の壁材に使用できるものである。この例では、平板２の厚みは５０ｍｍであり、サイズは１ｍ×１ｍであったが、これらは自由であり、この例は単なる１例である。
【００２７】
次の例は、図１のようなサンドイッチ構造であるが、板状の石灰石を貼るのではなく、ペースト状にしたものを鉄板の表裏にそのペーストを塗布して硬化させるものである。図２（ａ）は、その鉄板３の例である。三角形の２辺４に切り込みを入れ、残りの１辺５を折り目にして４５度まで折り返す。これを多数設けている。これによって、ペーストと金属の固着が強固になる。図２（ｂ）は側面図であり、折り返していることがわかる。図３は、図２と同様の図であり、切り込みの形状が異なるだけである。
【００２８】
図４は、本発明ペーストをブロック状にし、焼成して硬化させたものの例である。このように、通常のブロックの替わりに使用できる。
【００２９】
本発明の遮蔽材のγ線遮蔽能を調べるため、実験を行った。
珊瑚由来の石灰石の板材（金属板は使用しない）を、２００ｍｍ×２００ｍｍ×１８０ｍｍに成形したものを使用した。測定方法は、床から１ｍの高さで、線源と検出器の測定中心までの距離を３０ｃｍとし、その間に被検査物がある場合とない場合について線量率をそれぞれ１０回測定し平均値より遮蔽率を求めた。
線源としては、セシウム１３７線源１０ＭＢｑを用い、日本アイソトープ協会において実施した。
結果は、線量率は２．５±０．１（μＳｖ／時）で、遮蔽率は７６．２％であった。遮蔽率は（１−被検査物有／被検査物無）×１００で求めた。
【００３０】
この結果から、金属を用いない厚み１８ｃｍの板でも７６．２％遮蔽できることがわかり、大きな効果があることがわかった。これに種々の金属を組み合わせると、より遮蔽率が大きくなることは明らかである。
【００３１】
【符号の説明】
【００３２】
１  板状遮蔽材
２  石灰石の平板
３  タングステン板
４  ２辺
５  切り込み
【図１】
2015064315.tif 000003
【図２】
2015064315.tif 000004
【図３】
2015064315.tif 000005
【図４】
2015064315.tif 000006
【手続補正書】
【提出日】平成25年10月25日(2013.10.25)
【手続補正１】
【補正対象書類名】明細書
【補正対象項目名】００２５
【補正方法】変更
【補正の内容】
【００２５】
【図１】本発明の遮蔽材１の１例を示す斜視図である。
【図２】図１の例に使用する鉄板の例を示すもので、（ａ）は正面図であり、（ｂ）は側面図である。
【図３】図１の例に使用する鉄板の他の例を示すもので、（ａ）は正面図であり、（ｂ）は側面図である。
【図４】本発明ペーストをブロック状にした例であり、正面図と斜視図である。